(57)【特許請求の範囲】
【請求項１】
ＢＥＴ比表面積が０．１〜１７ｍ２／ｇであり、α線量が０．００５ｃ／ｃｍ２・Ｈｒ以下であり、Ｘ線回折スペクトルにおけるブラッグ角（２θ）４２．８０〜４３．００°でのピーク強度ｙ（ｃｐｓ）と前記ＢＥＴ比表面積ｘ（ｍ２／ｇ）との関係が下記の（１）式で表わされることを特徴とする酸化マグネシウム粒子。
ｙ≧−９６０ｘ＋３３０００・・・（１）
【請求項２】
前記ブラッグ角（２θ）４２．８０〜４３．００°でのピーク強度ｙ（ｃｐｓ）と前記ＢＥＴ比表面積ｘ（ｍ２／ｇ）との関係が下記の（２）式で表わされる請求項１に記載の酸化マグネシウム粒子。
ｙ≧−１５００ｘ＋５５０００・・・（２）
【請求項３】
ＢＥＴ比表面積は、０．１〜５ｍ２／ｇである請求項１又は２に記載の酸化マグネシウム粒子。
【請求項４】
マグネシウム化合物を溶解させた水溶液中に、含水酸化チタンを主成分とするチタン化合物を投入してα線発生物質を前記チタン化合物に吸着させる第１工程と、
第１工程を経た前記チタン化合物を含む水溶液を濾過し、前記α線発生物質が吸着したチタン化合物を分離、除去する第２工程と、
第２工程を経た水溶液にアルカリ金属水酸化物及び／又はアルカリ金属炭酸塩を添加する第３工程と、
前記アルカリ金属水酸化物及び／又は前記アルカリ金属炭酸塩の添加により析出した化合物を濾過により分離した後、焼成する第４工程と
を含むことを特徴とする酸化マグネシウム粒子の製造方法。
【請求項５】
前記チタン化合物は、４００℃で加熱した際の減量が１６質量％以下であり、ＢＥＴ比表面積が１５０〜２５０ｍ２／ｇであり、Ｘ線回折スペクトルにおいて、バックグランドの最低強度（ｃｐｓ）に対するブラッグ角（２θ）２５．２０〜２５．６０°におけるピーク強度（ｃｐｓ）の比が１０〜５０の範囲内にある請求項４に記載の酸化マグネシウム粒子の製造方法。
【請求項６】
前記第１工程における水溶液のｐＨは、６〜７の範囲内にある請求項４又は５に記載の酸化マグネシウム粒子の製造方法。
【請求項７】
前記第４工程における焼成温度は、９００〜１５００℃である請求項４〜６のいずれかに記載の酸化マグネシウム粒子の製造方法。
【請求項８】
アルカリ金属炭酸塩は、炭酸ナトリウムである請求項４〜７のいずれかに記載の酸化マグネシウム粒子の製造方法。
【請求項９】
請求項１〜３のいずれかに記載の酸化マグネシウム粒子を含有する樹脂組成物。
【請求項１０】
前記樹脂組成物中に含まれる樹脂がエポキシ樹脂である請求項９に記載の樹脂組成物。
【請求項１１】
請求項９又は１０に記載の樹脂組成物を用いた成型体又は接着剤。
【請求項１２】
請求項１〜３のいずれかに記載の酸化マグネシウム粒子を含有するグリース。
【発明の詳細な説明】
【技術分野】
【０００１】
本発明は、酸化マグネシウム粒子、酸化マグネシウム粒子の製造方法、樹脂組成物及び該樹脂組成物を用いた成形体、接着剤若しくはグリースに関する。
【背景技術】
【０００２】
酸化マグネシウム粒子は、軽量であり、耐熱性、熱伝導性、電気絶縁性に優れており、耐熱材料、放熱用フィラーとして有用である。なかでも、樹脂等に添加することにより樹脂製品の熱伝導率を改善する放熱用フィラーとしての特性に優れており、成型体、接着剤のフィラーとして用いられるとともに、グリース等のフィラーとしても用いられている。【０００３】
これら酸化マグネシウムを含む成型体、接着剤、グリース等は、半導体素子等の電子部品を搭載するためのプリント基板、電子部品、電子部品が搭載されたプリント基板等の電子装置を製造するための接着剤、電子部品の放熱性を高めるために電子部品等に塗布するグリース等として使用されている。【０００４】
熱伝導率が高い酸化マグネシウムが用いられた電子部品やプリント基板等では、放熱特性が向上するため、電子部品から熱が発生しても電子部品の温度が上昇しすぎるのを防止することができ、電子部品の故障や電子部品等に用いられた樹脂の劣化等を防止することができる。【０００５】
このような酸化マグネシウム粒子に関し、特許文献１には、樹脂への高充填性を確保し、放熱性を高めるため、酢酸塩を所定割合で含有する水酸化マグネシウムを調製して所定温度で焼成することにより、一次粒子が球状のものを製造することが開示されている。
また、特許文献２には、（メジアン径）／（比表面積から求められる比表面積径）が３以下、Ｄ９０／Ｄ１０が４以下の粒度分布がシャープで粒子の凝集度合いが制御された酸化マグネシウムが提案されている。特許文献３には、酸化マグネシウムが樹脂組成物、グリース等のフィラーとして用いることが開示されている。
【先行技術文献】
【特許文献】
【０００６】
【特許文献１】特開２００９−７２１５号公報
【特許文献２】特開２０１１−２０８７０号公報
【特許文献３】特開２０１１−２１０６９号公報
【発明の概要】
【発明が解決しようとする課題】
【０００７】
しかしながら、近年の電子部品の高集積度化に伴い、成型体、接着剤、グリース等が用いられた電子部品では、酸化マグネシウムに含まれるα線発生物質から発生するα線に起因して、メモリーにソフトエラーが発生したり、電子部品の制御にエラーが発生することがあり、問題となっている。【０００８】
本発明は上記課題を解決するためになされたものであり、熱伝導率が高く、放熱フィラーとしての特性に優れるとともに、α線量が低いためメモリーのソフトエラー等を防止することができる酸化マグネシウム粒子、該酸化マグネシウム粒子の製造方法を提供することを目的とする。
また、本発明は、上記酸化マグネシウム粒子が用いられ、放熱フィラーとしての特性に優れるとともに、メモリーのソフトエラー等を防止することができる樹脂組成物、該樹脂組成物を用いた成形体若しくは接着剤、及び、酸化マグネシウム粒子を含有するグリースを提供することを目的とする。
【課題を解決するための手段】
【０００９】
すなわち、本発明は、ＢＥＴ比表面積が０．１〜１７ｍ２／ｇであり、α線量が０．００５ｃ／ｃｍ２・Ｈｒ以下であり、Ｘ線回折スペクトルにおけるブラッグ角（２θ）４２．８０〜４３．００°でのピーク強度ｙ（ｃｐｓ）と上記ＢＥＴ比表面積ｘ（ｍ２／ｇ）との関係が下記の（１）式で表わされることを特徴とする酸化マグネシウム粒子に関する。
ｙ≧−９６０ｘ＋３３０００・・・（１）【００１０】
本発明の酸化マグネシウム粒子は、好ましくは、上記ブラッグ角（２θ）４２．８０〜４３．００°でのピーク強度ｙ（ｃｐｓ）と上記ＢＥＴ比表面積ｘ（ｍ２／ｇ）との関係が下記の（２）式で表わされる。
ｙ≧−１５００ｘ＋５５０００・・・（２）【００１１】
本発明の酸化マグネシウム粒子は、好ましくは、ＢＥＴ比表面積が０．１〜５ｍ２／ｇである。【００１２】
本発明は、マグネシウム化合物を溶解させた水溶液中に、含水酸化チタンを主成分とするチタン化合物を投入してα線発生物質を上記チタン化合物に吸着させる第１工程と、第１工程を経た上記チタン化合物を含む水溶液を濾過し、上記α線発生物質が吸着したチタン化合物を分離、除去する第２工程と、第２工程を経た水溶液にアルカリ金属水酸化物及び／又はアルカリ金属炭酸塩を添加する第３工程と、上記アルカリ金属水酸化物及び／又は上記アルカリ金属炭酸塩の添加により析出した化合物を濾過により分離した後、焼成する第４工程とを含むことを特徴とする酸化マグネシウム粒子の製造方法に関する。【００１３】
本発明の酸化マグネシウム粒子の製造方法は、好ましくは、上記チタン化合物が、４００℃で加熱した際の減量が１６質量％以下であり、ＢＥＴ比表面積が１５０〜２５０ｍ２／ｇであり、Ｘ線回折スペクトルにおいて、バックグランドの最低強度（ｃｐｓ）に対するブラッグ角（２θ）２５．２０〜２５．６０°におけるピーク強度（ｃｐｓ）の比が１０〜５０の範囲内にある。【００１４】
本発明の酸化マグネシウム粒子の製造方法は、好ましくは、上記第１工程における水溶液のｐＨが、６〜７の範囲内にある。
また、本発明の酸化マグネシウム粒子の製造方法は、好ましくは、第４工程における焼成温度が、９００〜１５００℃である。
また、本発明の酸化マグネシウム粒子の製造方法は、好ましくは、アルカリ金属炭酸塩は、炭酸ナトリウムである。【００１５】
本発明は、上述の酸化マグネシウム粒子を含有する樹脂組成物に関する。【００１６】
本発明の樹脂組成物は、好ましくは、前記樹脂組成物に含まれる樹脂として、エポキシ樹脂が使用される。【００１７】
また、本発明は、上述の樹脂組成物を用いた成型体又は接着剤に関する。さらに、本発明は、上述の酸化マグネシウム粒子を含有するグリースに関する。
【発明の効果】
【００１８】
本発明の酸化マグネシウム粒子は、成型体、接着剤、グリース等のフィラーとして用いられるが、α線量が０．００５ｃ／ｃｍ２・Ｈｒ以下と低いため、これらの成型体、接着剤、グリース等が使用された電子部品や電子部品を搭載した電子装置では、α線に起因するメモリーのソフトエラーや、電子部品の制御エラーが発生するのを防止することができる。【００１９】
また、上記酸化マグネシウムは、ＢＥＴ比表面積が０．１〜１７ｍ２／ｇであり、所定のブラッグ角におけるピーク強度ｙとＢＥＴ比表面積ｘとの関係が（１）式で表わされ、結晶性に優れ、熱伝導率が高いので、上記酸化マグネシウム粒子を含む成型体、接着剤、グリース等が使用された電子部品や電子部品を搭載した電子装置は、放熱特性に優れる。【００２０】
本発明の酸化マグネシウム粒子の製造方法は、α線発生物質を含水酸化チタンを含むチタン化合物に吸着させた後、含水酸化チタンを含むチタン化合物を濾過する工程を含んでいるので、比較的簡単な操作によりα線量が０．００５ｃ／ｃｍ２・Ｈｒ以下の酸化マグネシウム粒子を得ることができ、得られた酸化マグネシウム粒子は、α線量が低く、熱伝導率が高く、放熱特性に優れ、放熱フィラーとして有用である。【００２１】
本発明の樹脂組成物は、上記の熱伝導性に優れた酸化マグネシウム粒子を含んでいるので、熱伝導率が高く、放熱特性に優れ、α線量が低い。
また、本発明の成型体、接着剤は、熱伝導性に優れた樹脂組成物を含んでおり、本発明のグリースも、同様に、上記の熱伝導性に優れた酸化マグネシウム粒子を含んでいるので、これらの成型体、接着剤、グリースは、熱伝導率が高く、放熱特性に優れ、α線量が低い。
【図面の簡単な説明】
【００２２】
【図１】図１は、本発明の（１）式及び（２）式で示されているＸ線回折スペクトルのピーク強度ｙ（ｃｐｓ）とＢＥＴ比表面積ｘ（ｍ２／ｇ）との関係を示すグラフである。
【図２】図２は、本発明の実施例及び比較例の結果を示すグラフである。
【発明を実施するための形態】
【００２３】
以下、本発明の酸化マグネシウム粒子及び酸化マグネシウム粒子の製造方法について説明する。
本発明の酸化マグネシウム粒子は、ＢＥＴ比表面積が０．１〜１７ｍ２／ｇであり、α線量が０．００５ｃ／ｃｍ２・Ｈｒ以下であり、Ｘ線回折スペクトルにおけるブラッグ角（２θ）４２．８０〜４３．００°でのピーク強度ｙ（ｃｐｓ）と上記ＢＥＴ比表面積ｘ（ｍ２／ｇ）との関係が下記の（１）式で表わされることを特徴とする。
ｙ≧−９６０ｘ＋３３０００・・・（１）
【００２４】
本発明の酸化マグネシウム粒子は、α線量が０．００５ｃ／ｃｍ２・Ｈｒ以下である。
α線量が０．００５ｃ／ｃｍ２・Ｈｒを超えると、酸化マグネシウム粒子等を含有したプリント基板等の成型体を使用した際、搭載された電子部品のフラッシュ・メモリにソフトエラー等が発生したり、電子部品に制御エラーが発生することがある。
【００２５】
このソフトエラー等は、樹脂中に含まれるＵ、Ｔｈ等のα線発生物質に起因していると考えられ、これらのα線発生物質は、主に酸化マグネシウム粒子等のフィラーに含まれていると考えられる。このため、酸化マグネシウム粒子中のα線発生物質（Ｕ、Ｔｈ等）を取り除く必要があるが、本発明の酸化マグネシウム粒子は、上記α線発生物質を除去する処理がなされており、α線量が０．００５ｃ／ｃｍ２・Ｈｒ以下であるので、この酸化マグネシウム粒子を使用してプリント基板等を作製した際、フラッシュ・メモリ等でのソフトエラーの発生を低下させる。
酸化マグネシウム粒子のα線量は、０．００３ｃ／ｃｍ２・Ｈｒ以下が好ましい。
【００２６】
本発明の酸化マグネシウム粒子は、ＢＥＴ比表面積が０．１〜１７ｍ２／ｇであり、Ｘ線回折スペクトルにおけるブラッグ角（２θ）４２．８０〜４３．００°でのピーク強度ｙ（ｃｐｓ）と上記ＢＥＴ比表面積ｘ（ｍ２／ｇ）との関係が下記の（１）式で表わされる。
ｙ≧−９６０ｘ＋３３０００・・・（１）
【００２７】
本発明の酸化マグネシウム粒子は、ＢＥＴ比表面積が０．１〜１７ｍ２／ｇであるので、（１）式を考慮したブラッグ角（２θ）４２．８０〜４３．００°でのＸ線回折スペクトルのピーク強度ｙ（ｃｐｓ）は、ＢＥＴ比表面積が０．１ｍ２／ｇの場合、３２９０４ｃｐｓ以上であり、ＢＥＴ比表面積が１７ｍ２／ｇの場合の上記条件でのＸ線回折スペクトルのピーク強度ｙ（ｃｐｓ）は１６６８０ｃｐｓ以上である。
【００２８】
ちなみに、ＢＥＴ比表面積が５ｍ２／ｇの場合の上記条件でのＸ線回折スペクトルのピーク強度ｙ（ｃｐｓ）は、２８２００ｃｐｓ以上であり、ＢＥＴ比表面積が１０ｍ２／ｇの場合の上記条件でのＸ線回折スペクトルのピーク強度ｙ（ｃｐｓ）は、２３４００ｃｐｓ以上であり、ＢＥＴ比表面積が１５ｍ２／ｇの場合の上記条件でのＸ線回折スペクトルのピーク強度ｙ（ｃｐｓ）は、１８６００ｃｐｓ以上である。
【００２９】
比表面積とは、ある物体の単位質量あたりの表面積のことをいう。ＢＥＴ比表面積とは、比表面積の測定方法の一つであるＢＥＴ法により得られた比表面積のことをいう。ＢＥＴ法は、窒素（Ｎ２）などの気体粒子を固体粒子に吸着させ、吸着した量から表面積を測定する気体吸着法である。具体的には、圧力Ｐと吸着量Ｖとの関係からＢＥＴ式によって、単分子吸着量ＶＭを求めることにより、比表面積を定める。
【００３０】
図１は、（１）式及び（２）式で示されているＸ線回折スペクトルのピーク強度ｙ（ｃｐｓ）とＢＥＴ比表面積ｘ（ｍ２／ｇ）との関係を示すグラフである。
図１において、直線Ａは、下記（３）式を示しており、（１）式で示されているＸ線回折スペクトルのピーク強度ｙ（ｃｐｓ）は、ＢＥＴ比表面積ｘが０．１〜１７ｍ２／ｇの範囲内で、直線Ａを含め、直線Ａより上の領域となる。
ｙ＝−９６０ｘ＋３３０００・・・（３）（ただし、０．１≦ｘ≦１７）
【００３１】
樹脂組成物に添加される酸化マグネシウム粒子に要求される特性の一つとして、ＢＥＴ比表面積が挙げられるが、所定の比表面積の範囲では、酸化マグネシウム粒子の結晶性と比表面積との間に一定の関係が観察されるため、本発明では、それを考慮に入れて酸化マグネシウム粒子の結晶性を定めたものである。すなわち、比表面積が大きくなるにつれて結晶性は低下していくが、本発明の酸化マグネシウムのピーク強度は、（３）式を含め、（３）式より上の範囲（（１）式で表わされる範囲）にあり、高い結晶性を示す。
Ｘ線回折スペクトルのピーク強度ｙ（ｃｐｓ）が（１）式で示される範囲より下であると、結晶性が低くなるため、熱伝導性が低下し、この酸化マグネシウムが用いられた樹脂組成物の放熱特性が低下する。
【００３２】
上記（１）式で示される関係を有する酸化マグネシウム粒子は、図１に示すように、ＢＥＴ比表面積が０．１〜１７ｍ２／ｇの範囲内で、Ｘ線回折スペクトルのピーク強度が大きく、高い結晶性を有するため、熱伝導率も高く、放熱用フィラーとして適している。ただし、Ｘ線回折スペクトルのピーク強度ｙ（ｃｐｓ）は、通常、１０００００ｃｐｓ程度以下である。
【００３３】
上記ブラッグ角（２θ）４２．８０〜４３．００°でのピーク強度ｙ（ｃｐｓ）と上記ＢＥＴ比表面積ｘ（ｍ２／ｇ）との関係は、下記の（２）式で表わされるものであることが好ましい。
ｙ≧−１５００ｘ＋５５０００・・・（２）
【００３４】
（２）式を考慮したブラッグ角（２θ）４２．８０〜４３．００°でのＸ線回折スペクトルのピーク強度ｙ（ｃｐｓ）は、ＢＥＴ比表面積が０．１ｍ２／ｇの場合、５４８５０ｃｐｓ以上であり、ＢＥＴ比表面積が１７ｍ２／ｇの場合の上記条件でのＸ線回折スペクトルのピーク強度ｙ（ｃｐｓ）は２９５００ｃｐｓ以上である。
【００３５】
ちなみに、ＢＥＴ比表面積が５ｍ２／ｇの場合の上記条件でのＸ線回折スペクトルのピーク強度ｙ（ｃｐｓ）は、４７５００ｃｐｓ以上であり、ＢＥＴ比表面積が１０ｍ２／ｇの場合の上記条件でのＸ線回折スペクトルのピーク強度ｙ（ｃｐｓ）は、４００００ｃｐｓ以上であり、ＢＥＴ比表面積が１５ｍ２／ｇの場合の上記条件でのＸ線回折スペクトルのピーク強度ｙ（ｃｐｓ）は、３２５００ｃｐｓ以上である。
図１においては、（２）式で表わされるＸ線回折スペクトルのピーク強度ｙ（ｃｐｓ）とＢＥＴ比表面積ｘ（ｍ２／ｇ）との関係は、直線Ｂを含め、直線Ｂより上の領域となる。なお、直線Ｂは、下記の（４）式を示している。ただし、この場合も、Ｘ線回折スペクトルのピーク強度ｙ（ｃｐｓ）は、通常、１０００００ｃｐｓ程度以下である。
ｙ＝−１５００ｘ＋５５０００・・・（４）（ただし、０．１≦ｘ≦１７）
【００３６】
上記（２）式で示される関係を有する酸化マグネシウム粒子は、図１に示すように、ＢＥＴ比表面積が０．１〜１７ｍ２／ｇの範囲内で、Ｘ線回折スペクトルのピーク強度がより大きく、より高い結晶性を有するため、熱伝導率も高く、放熱用フィラーとして最適である。
また、ＢＥＴ比表面積は、０．１〜５ｍ２／ｇであることが好ましい。このような０．１〜５ｍ２／ｇの比表面積を有する酸化マグネシウム粒子は、上記した酸化マグネシウム粒子のなかで、さらに高い結晶性を示し、高い熱伝導率を有するからである。
【００３７】
ちなみに、（１）式の関係を有する酸化マグネシウム粒子をＥＥＡ（エチレンーエチルアクリレート共重合）樹脂中に８６重量％含有する樹脂組成物は、熱伝導率が１．２〜３．５Ｗ／ｍ・Ｋであり、（２）式の関係を有する酸化マグネシウム粒子をＥＥＡ（エチレンーエチルアクリレート共重合）樹脂中に８６重量％含有する樹脂組成物は、熱伝導率が２．１〜３．５Ｗ／ｍ・Ｋであり、（２）式の関係を有するとともに、ＢＥＴ比表面積が０．１〜５ｍ２／ｇの酸化マグネシウムをＥＥＡ（エチレンーエチルアクリレート共重合）樹脂中に８６重量％含有する樹脂組成物は、２．７〜３．７Ｗ／ｍ・Ｋと高い熱伝導性を示す。
【００３８】
また、（１）式の関係を有する酸化マグネシウム粒子をエポキシ樹脂中に８３重量％含有する樹脂組成物は、熱伝導率が１．０〜３．５Ｗ／ｍ・Ｋであり、（２）式の関係を有する酸化マグネシウム粒子をエポキシ樹脂中に８３重量％含有する樹脂組成物は、熱伝導率が２．０〜３．５Ｗ／ｍ・Ｋであり、（２）式の関係を有するとともに、ＢＥＴ比表面積が０．１〜５ｍ２／ｇの酸化マグネシウムをエポキシ樹脂中に８３重量％含有する樹脂組成物は、２．５〜３．５Ｗ／ｍ・Ｋと高い熱伝導性を示す。
なお、上記熱伝導率は、ＪＩＳ  Ａ  １４１２−１〜ＪＩＳ  Ａ  １４１２−３に準拠した方法により測定することができる。
【００３９】
このような特性を有する酸化マグネシウム粒子は、平均粒子径が０．１〜１２．０μｍであり、その純度は、９９．５質量％以上であることが好ましい。
【００４０】
次に、本発明の酸化マグネシウム粒子の製造方法について説明する。
本発明の酸化マグネシウム粒子の製造方法は、マグネシウム化合物を溶解させた水溶液中に、含水酸化チタンを主成分とするチタン化合物を投入してα線発生物質を上記チタン化合物に吸着させる第１工程と、第１工程を経た上記チタン化合物を含む水溶液を濾過し、上記α線発生物質が吸着したチタン化合物を分離、除去する第２工程と、第２工程を経た水溶液にアルカリ金属水酸化物及び／又はアルカリ金属炭酸塩を添加する第３工程と、上記アルカリ金属水酸化物及び／又は上記アルカリ金属炭酸塩の添加により析出した化合物を濾過により分離した後、焼成する第４工程とを含むことを特徴とする。
【００４１】
本発明の酸化マグネシウム粒子の製造方法では、まず、第１工程において、マグネシウム化合物を溶解させた水溶液中に、含水酸化チタンを主成分とするチタン化合物を投入してα線発生物質を上記チタン化合物に吸着させる。
【００４２】
マグネシウム化合物としては、例えば、塩化マグネシウム、硫酸マグネシウム、硝酸マグネシウム、酢酸マグネシウム等が挙げられる。水溶液が好ましいが、水溶液中にアルコール類等水と混和する有機溶媒が含まれていても良い。マグネシウム化合物を溶解させた水溶液中のマグネシウム化合物の濃度は、１〜８ｍｏｌ／Ｌが好ましい。
【００４３】
本発明では、マグネシウム化合物を溶解させた水溶液中に、含水酸化チタンを主成分とするチタン化合物を投入する。
含水酸化チタンは、メタチタン酸とも呼ばれ、一般的には、硫酸法と言われる方法により製造される。この製造方法では、チタン鉱石、イルメナイト鉱（ＦｅＴｉＯ３）、天然ルチル（ＴｉＯ２）等の化合物を濃硫酸中で加熱し溶解し、硫酸チタン（Ｔｉ（ＳＯ４）２）の溶液を得た後、この溶液を加熱、加水分解することにより、粒子状の含水酸化チタンを得る。純粋な含水酸化チタンを得ることは難しく、通常、酸化チタンと水酸化チタン等の副製生物が含まれる。製造方法は、上記方法に限定されるものではない。
【００４４】
上記チタン化合物は、４００℃で加熱した際の減量が１６質量％以下であり、ＢＥＴ比表面積が１５０〜２５０ｍ２／ｇであり、Ｘ線回折スペクトルにおいて、バックグランドの最低強度（ｃｐｓ）に対するブラッグ角（２θ）２５．２０〜２５．６０°におけるピーク強度（ｃｐｓ）の比が１０〜５０の範囲内にあることが好ましい。
含水酸化チタンを含むチタン化合物が上記のような特性を有する場合には、マグネシウム化合物を溶解させた水溶液に投入して撹拌することにより、α線発生物質を良好に吸着するため、良好にα線発生物質を除去することができる。
【００４５】
上記チタン化合物中には含水酸化チタンの他、吸着能力を低下させない程度に、酸化チタンや水酸化チタンが含有されていても良い。
【００４６】
上記チタン化合物のＢＥＴ比表面積が１５０ｍ２／ｇ未満であると、比表面積が小さすぎるためＵ、Ｔｈ等を充分に吸着することができず、一方、上記チタン化合物のＢＥＴ比表面積が２５０ｍ２／ｇを超えると、比表面積が大きすぎるため、粒子が小さくなりすぎ、マグネシウム化合物を溶解させた水溶液と上記チタン化合物との分離が難しくなる。
【００４７】
また、Ｘ線回折スペクトルにおいて、バックグランドの最低強度（ｃｐｓ）に対するブラッグ角（２θ）２５．２０〜２５．６０°におけるピーク強度（ｃｐｓ）の比が１０未満であり、結晶性が低いと、マグネシウム化合物を溶解させた水溶液と上記チタン化合物との分離が難しくなり、一方、上記バックグランドの最低強度（ｃｐｓ）に対するピーク強度（ｃｐｓ）の比が５０を超え、比表面積が小さすぎると、上記チタン化合物は、Ｕ、Ｔｈ等のα線発生物質を充分に吸着することができない。
【００４８】
また、このときのｐＨは、６〜７であることが好ましく、このｐＨ範囲に調整するため、酸性又はアルカリ性化合物やその水溶液を添加してもよい。
上記ｐＨが６未満であると、上記チタン化合物によるα線発生物質の吸着が充分とならず、一方、上記ｐＨが７を超えると、水酸化マグネシウムが析出し易くなるので、好ましくない。
【００４９】
上記チタン化合物を添加した後、混合水溶液に含まれたα線発生物質であるＵ、Ｔｈ等を上記チタン化合物に吸着させるため、撹拌を行う。この際の混合液の温度は、１５〜３５℃であることが好ましく、撹拌の時間は、１５〜３０時間が好ましい。
撹拌時間が１５時間未満では、α線発生物質であるＵ、Ｔｈ等を充分に吸着することができず、一方、撹拌時間が３０時間を超えても、α線発生物質であるＵ、Ｔｈ等の吸着量は余り増加せず、経済的に不利となる。
【００５０】
第１工程において、マグネシウム化合物を溶解させ、上記チタン化合物にマグネシウム化合物に含まれていたα線発生物質であるＵ、Ｔｈ等を充分吸着させた後、第２工程において、上記チタン化合物を含む水溶液を濾過し、上記α線発生物質が吸着した上記チタン化合物を分離、除去する。
上記濾過を行って濾別することにより、α線発生物質であるＵ、Ｔｈ等が除去されたマグネシウム化合物を含む水溶液を得る。
【００５１】
上記濾過工程により、上記チタン化合物及びα線発生物質であるＵ、Ｔｈ等を含むケーキが残るので、このケーキに塩酸等の酸を含む水溶液を添加して混合液とする。この後、再び濾過して上記チタン化合物に吸着していたＵ、Ｔｈ等を分離し、水洗することにより、上記チタン化合物を再生することができる。再生されたチタン化合物は、再度、第１工程でα線発生物質を吸着するために使用することができる。
【００５２】
次に、第３工程では、第２工程を経たマグネシウム化合物を含む水溶液にアルカリ金属水酸化物及び／又はアルカリ金属炭酸塩を添加して反応を行う。
【００５３】
アルカリ金属水酸化物を添加することにより、水酸化マグネシウムが析出する。一方、アルカリ金属炭酸塩を添加することにより、塩基性炭酸マグネシウムが析出する。
以下では、塩基性炭酸マグネシウムを析出させる場合と水酸化マグネシウムを析出させる場合とに分けて説明する。
【００５４】
まず、上記反応により塩基性炭酸マグネシウムを析出させる場合について説明する。
使用するアルカリ金属炭酸塩としては、例えば、炭酸ナトリウム、炭酸カリウム等が挙げられるが、炭酸ナトリウムが好ましい。
【００５５】
この第３工程においては、アルカリ金属炭酸塩をそのまま又は水に溶かして水溶液とした後、第２工程を経た水溶液に添加する。
このときのアルカリ金属炭酸塩の水溶液の濃度は、１〜５ｍｏｌ／Ｌが好ましい。
【００５６】
結晶性に優れた酸化マグネシウムを得るためには、添加時の温度は、１５〜３５℃が好ましい。
【００５７】
次に、第４工程では、上記アルカリ金属炭酸塩の添加により析出した塩基性炭酸マグネシウムを濾過により分離した後、焼成する。
【００５８】
まず、析出した塩基性炭酸マグネシウムは、濾過を行った後、例えば、濾液の電気伝導度が１００μｓ／ｃｍ以下になるまで水洗して副生成物であるアルカリ金属化合物を取り除き、１００〜１５０℃で乾燥させる。この乾燥の際、スプレイドライ法により乾燥を行ってもよい。
【００５９】
また、濾過により得られた塩基性炭酸マグネシウムに純水等の水を添加してスラリーとし、このスラリーに塩化マグネシウムの水溶液を添加し、塩化マグネシウムを含む混合スラリーとした後、得られた塩化マグネシウムを含む混合スラリーをスプレイドライ法等の乾燥方法を用いて乾燥し、９００〜１５００℃で１〜１０時間焼成することにより、酸化マグネシウム粒子を得てもよい。
焼成温度が９００℃未満では、塩基性炭酸マグネシウムが酸化マグネシウムに完全に転換されていないことがあり、一方、焼成温度が１５００℃を超えると、焼結が進行し、粒子が大きくなり易いため、好ましくない。
【００６０】
この塩化マグネシウムは、焼成の際、酸化マグネシウムの粒子成長助剤となる。
上記スプレイドライは、公知の装置を用いて公知方法により行うことができる。
【００６１】
添加する塩化マグネシウム水溶液に関し、添加する塩化マグネシウムがα線発生物質を含んでいたのでは、α線の発生量を低減させることができないので、この塩化マグネシウムに対しても含水酸化チタンを主成分とするチタン化合物を用いて処理を行い、α線発生量物質を除去しておいてもよい。
【００６２】
この後、焼成後の酸化マグネシウム粒子に対し、アルコール又は純水を用いて洗浄を行って不純物を除去し、濾過、乾燥することにより、酸化マグネシウム粒子を得ることができる。
【００６３】
製造された酸化マグネシウム粒子は、必要により、エアミル等を用いて粉砕を行うことにより、粒径を調製することができる。
得られた酸化マグネシウム粒子は、ＢＥＴ比表面積が０．１〜１７ｍ２／ｇであり、α線量が０．００５ｃ／ｃｍ２・Ｈｒ以下であり、Ｘ線回折スペクトルにおけるブラッグ角（２θ）４２．８０〜４３．００°でのピーク強度ｙ（ｃｐｓ）と上記ＢＥＴ比表面積ｘ（ｍ２／ｇ）との関係が下記の（２）式で表わされる粒子であることが好ましい。
ｙ≧−１５００ｘ＋５５０００・・・（２）
【００６４】
また、上記酸化マグネシウム粒子は、その平均粒径が０．１〜１２．０μｍであることが好ましい。
【００６５】
次に、上記反応により水酸化マグネシウムを析出させる場合について説明する。
使用するアルカリ金属水酸化物としては、例えば、水酸化ナトリウム、水酸化カリウム等が挙げられる。
【００６６】
この第３工程においては、アルカリ金属水酸化物をそのまま又は水に溶かして水溶液とした後、第２工程を経た水溶液に添加する。
このときのアルカリ金属水酸化物の水溶液の濃度は、１５〜２５ｍｏｌ／Ｌが好ましい。
【００６７】
結晶性に優れた酸化マグネシウムを得るためには、添加時の温度は、１５〜３０℃が好ましい。
【００６８】
次に、上記アルカリ金属水酸化物の添加により析出した水酸化マグネシウムを濾過により分離した後、焼成する。
【００６９】
まず、析出した水酸化マグネシウムは、濾過を行った後、例えば、濾液の電気伝導度が１００μｓ／ｃｍ以下になるまで水洗して副生成物であるアルカリ金属化合物を取り除き、１００〜１５０℃で乾燥させる。この乾燥の際、スプレイドライ法により乾燥を行ってもよい。
【００７０】
また、得られた水酸化マグネシウムに純水等の水を添加してスラリーとし、このスラリーに塩化マグネシウムの水溶液を添加し、塩化マグネシウムを含む混合スラリーとした後、得られた塩化マグネシウムを含む混合スラリーをスプレイドライ法等の乾燥方法を用いて乾燥し、９００〜１５００℃で１〜１０時間焼成することにより、酸化マグネシウム粒子を得てもよい。
焼成温度が９００℃未満では、水酸化マグネシウムが酸化マグネシウムに完全に転換されていないことがあり、一方、焼成温度が１５００℃を超えると、焼結が進行し、粒子が大きくなり易いため、好ましくない。
【００７１】
この塩化マグネシウムは、焼成の際、酸化マグネシウムの粒子成長助剤となる。
上記スプレイドライは、公知の装置を用いて公知方法により行うことができる。
【００７２】
添加する塩化マグネシウムは、塩基性炭酸マグネシウム粉末を製造する場合と同様、α線発生量物質を除去しておいてもよい。
【００７３】
得られた酸化マグネシウム粒子の洗浄方法、粉砕方法等は、アルカリ金属炭酸塩を用いて反応を行った場合と同様である。
【００７４】
得られた酸化マグネシウム粒子は、ＢＥＴ比表面積が０．１〜１７ｍ２／ｇであり、α線量が０．００５ｃ／ｃｍ２・Ｈｒ以下であり、Ｘ線回折スペクトルにおけるブラッグ角（２θ）４２．８０〜４３．００°でのピーク強度ｙ（ｃｐｓ）と上記ＢＥＴ比表面積ｘ（ｍ２／ｇ）との関係が下記の（１）式で表わされることが好ましい。
ｙ≧−９６０ｘ＋３３０００・・・（１）
【００７５】
また、上記酸化マグネシウム粒子は、その平均粒径が０．１〜１２．０μｍであることが好ましい。
本発明では、第３工程において、アルカリ金属水酸化物及びアルカリ金属炭酸塩の両方を添加してもよい。その場合には、水酸化マグネシウム及び塩基性炭酸マグネシウムの両方が析出するが、焼成によりいずれも酸化マグネシウムとなる。
【００７６】
本願発明の酸化マグネシウムは、樹脂に添加することにより、放熱性、伝熱性に優れた樹脂組成物となる。
この場合、使用する樹脂は、熱可塑性樹脂であっても熱硬化性樹脂であってもよく、その例としては、例えば、エポキシ樹脂、フェノール樹脂、ポリフェニレンサルファイド（ＰＰＳ）樹脂、ポリエステル系樹脂、ポリアミド、ポリイミド、ポリスチレン、ポリエチレン、ポリプロピレン、ポリ塩化ビニル、ポリ塩化ビニリデン、フッ素樹脂、ポリメタクリル酸メチル、エチレン・アクリル酸エチル共重合体（ＥＥＡ）樹脂、ポリカーボネート、ポリウレタン、ポリアセタール、ポリフェニレンエーテル、ポリエーテルイミド、アクリロニトリル−ブタジエン−スチレン共重合体（ＡＢＳ）樹脂、液晶樹脂（ＬＣＰ）、シリコーン樹脂、アクリル樹脂等が挙られる。
【００７７】
本発明では、本発明の酸化マグネシウムを含む樹脂組成物が成型体又は接着剤として用いられる。また、本発明の酸化マグネシウムは、グリースにも用いられる。このような成型体、接着剤、及び、グリースもそれぞれ本発明の一つである。
【００７８】
本発明の成型体に用いられる樹脂としては、上記した種類の樹脂が挙げられ、これらの樹脂からなる成型体は、本発明の酸化マグネシウムを含有している。成型体中の酸化マグネシウムの含有量は、１０〜９０重量％が好ましい。
上記酸化マグネシウムを含む成型体は、上記樹脂の粉末と酸化マグネシウムとを混合し、種々の成型法を用いて成型することにより得られる。
【００７９】
本願発明の酸化マグネシウムは、その他の成分を併用して樹脂組成物にすることもできる。併用することができるその他の成分としては、酸化亜鉛、酸化チタン、酸化アルミニウム等の金属酸化物、炭酸マグネシウム、窒化アルミニウム、窒化ホウ素、窒化ケイ素、窒化チタン、金属シリコン、ダイヤモンド等の酸化マグネシウム以外の放熱性フィラー、界面活性剤等が挙げられる。
【００８０】
本発明の成型体は、例えば、種々の自動車用部品、プリント基板、ヒートシンク等の電気電子部品などに好適に使用することができる。また、上記成型体は、種々の電気電子素子、電気電子装置を収容する容器としても好適に使用することができる。
これらの成型体は、放熱特性に優れるので、電子部品等に起因する発熱が発生しても、良好に放熱し、電子部品、電子装置等の温度が高くなりすぎるのを防止することができる。
【００８１】
本発明で用いる接着剤としては、例えば、フェノール樹脂系接着剤、α−オレフィン樹脂接着剤、酢酸ビニル樹脂エマルジョン接着剤、エポキシ樹脂系接着剤、ポリウレタン接着剤、アクリル樹脂系接着剤、クロロプレンゴム系接着剤、ニトリルゴム系接着剤、ＳＢＲ系接着剤、天然ゴム系接着剤等が挙げられる。
【００８２】
本発明の接着剤は、例えば、種々の自動車用部品、プリント基板、ヒートシンク等の電気電子部品などの接着剤として好適に使用することができる。
本発明の接着剤中の酸化マグネシウムの配合量は、目的とする接着剤の熱伝導率に合わせて任意に決定する事ができる。酸化マグネシウムの放熱性能を充分に発現させるためには、接着剤の全量に対して１０〜９０重量％の酸化マグネシウムを含有する事が好ましい。
【００８３】
これらの接着剤に本発明の酸化マグネシウムを添加することにより、放熱特性に優れた接着剤となり、これらの接着剤が用いられた電子部品、電子装置等は、電子部品等に起因して熱が発生しても、発熱体から放熱体や金属等に効率よく熱を伝導することができるので、電子部品、電子装置の温度が高くなりすぎるのを防止することができる。
【００８４】
本発明のグリース中の酸化マグネシウムの配合量は、目的とする熱伝導率に合わせて任意に決定する事ができる。酸化マグネシウムの放熱性能を充分に発現させるためには、グリース中の全量に対して１０〜９０体積％の酸化マグネシウムを含有する事が好ましい。
【００８５】
本願発明の酸化マグネシウムは、その他の成分を併用してグリースにすることもできる。併用することができるその他の成分としては、酸化亜鉛、酸化チタン、酸化アルミニウム等の金属酸化物、炭酸マグネシウム、窒化アルミニウム、窒化ホウ素、窒化ケイ素、窒化チタン、金属シリコン、ダイヤモンド等の酸化マグネシウム以外の放熱性フィラー、界面活性剤等が挙げられる。
【００８６】
グリースの基油としては、鉱油、合成油、シリコーンオイル、フッ素系炭化水素油等の各種油性材料を１種又は２種以上組み合わせて使用することができる。合成油としては特に炭化水素油がよい。合成油としてα−オレフィン、ジエステル、ポリオールエステル、トリメリット酸エステル、ポリフェニルエーテル、アルキルフェニルエーテルなどが使用できる。
【００８７】
本発明のグリースは、必要に応じて界面活性剤を含有するものであってもよい。上記界面活性剤としては、非イオン系界面活性剤が好ましい。非イオン系界面活性剤の配合により、高熱伝導率化を図り、ちょう度を好適に制御することができる。
【００８８】
非イオン系界面活性剤としては、ポリオキシエチレンアルキルエーテル、ポリオキシエチレンアルキルフェニルエーテル、ポリオキシエチレンアルキルナフチルエーテル、ポリオキシエチレン化ヒマシ油、ポリオキシエチレン硬化ヒマシ油、ポリオキシエチレンアルキルアミド、ポリオキシエチレン−ポリオキシプロピレングリコール、ポリオキシエチレン−ポリオキシプロピレングリコールエチレンジアミン、デカグリセリン脂肪酸エステル、ポリオキシエチレンモノ脂肪酸エステル、ポリオキシエチレンジ脂肪酸エステル、ポリオキシエチレンプロピレングリコール脂肪酸エステル、ポリオキシエチレンソルビタンモノ脂肪酸エステル、ポリオキシエチレンソルビタントリ脂肪酸エステル、エチレングリコールモノ脂肪酸エステル、ジエチレングリコールモノ脂肪酸エステル、プロピレングリコールモノ脂肪酸エステル、グリセリンモノ脂肪酸エステル、ペンタエリトリットモノ脂肪酸エステル、ソルビタンモノ脂肪酸エステル、ソルビタンセスキ脂肪酸エステル、ソルビタントリ脂肪酸エステルが挙げられる。
【００８９】
本発明のグリースは、発熱体や放熱体に塗布することによって使用される。発熱体としては、例えば、一般の電源；電源用パワートランジスタ、パワーモジュール、サーミスタ、熱電対、温度センサなどの電子機器；ＬＳＩ、ＣＰＵ等の集積回路素子などの発熱性電子部品などが挙げられる。放熱体としては、例えば、ヒートスプレッダ、ヒートシンク等の放熱部品；ヒートパイプ、放熱板などが挙げられる。塗布は、例えば、スクリーンプリントによって行うことができる。スクリーンプリントは、例えば、メタルマスクもしくはスクリーンメッシュを用いて行うことができる。本発明のグリースを発熱体及び放熱体の間に介在させて塗布することにより、上記発熱体から上記放熱体へ効率よく熱を伝導させることができるので、上記発熱体から効果的に熱を取り除くことができる。
【実施例】
【００９０】
以下、本発明の実施例について説明するが、本発明はこれらによって限定されるものではない。
（実施例１）
［塩化マグネシウム水溶液からα線発生物質を取り除く工程］
３リットルビーカーに、３９６ｇ／Ｌに調製した塩化マグネシウム（和光純薬製試薬一級）水溶液１０００ｍｌと、２００ｇ／Ｌに調製した含水酸化チタン（堺化学工業社製）を主成分とするチタン化合物のスラリー ５７０ｍｌと純水 ５００ｍｌとを混合・撹拌し、ｐＨ６〜７になるように水酸化ナトリウム（和光純薬製試薬一級）水溶液を添加、その後２５℃で２４時間撹拌した後、濾過により含水酸化チタンを主成分とするチタン化合物とα線発生物質を取り除いた塩化マグネシウム水溶液(濾液)を濾別した。
なお含水酸化チタンを主成分とするチタン化合物を４００℃で加熱した際の減量は１４．０質量％であり、ＢＥＴ比表面積が２２４ｍ２／ｇであり、Ｘ線回折スペクトルにおいて、バックグランドの最低強度（ｃｐｓ）に対するブラッグ角（２θ）２５．２０〜２５．６０°におけるピーク強度（ｃｐｓ）の比が１９．３であった。【００９１】
［α線発生物質を取り除いた塩化マグネシウム水溶液を中和し塩基性炭酸マグネシウムを製造する工程］
濾液(α線発生物質を除去した塩化マグネシウム水溶液)を撹拌させながら、１３５ｇ／Ｌに調製した炭酸ナトリウム（和光純薬製試薬一級）水溶液 １０００ｍｌを１６．６７ｍｌ／分の速度で１時間投入し、塩基性炭酸マグネシウムの沈殿を形成した。この塩基性炭酸マグネシウムの沈殿を濾過し、濾液の電気伝導度が１００μｓ／ｃｍ以下になるまで水洗し、１３０℃で２時間乾燥することにより白色粉末が得られた。
この白色粉末をＩＣＰ発光分析装置（エスアイアイ・ナノテクノロジー株式会社製  ＳＰＳ ３１００−２４ＨＶ）で分析した結果、Ｍｇ含有率は２０．２ｗｔ％で、Ｘ線回折パターンは、塩基性炭酸マグネシウム(Ｍｇ５（ＣＯ３）４（ＯＨ）２（Ｈ２Ｏ）４)に帰属するピークがメインであった。【００９２】
［塩基性炭酸マグネシウムを焼成し酸化マグネシウムを作製する工程］
上記方法により得られた塩基性炭酸マグネシウムを主成分とする白色粉末を１０００℃で焼成することにより白色の粉末が得られた。この白色粉末をＩＣＰ発光分析装置で分析したＭｇＯ純度は９９．９ｗｔ％で、Ｘ線回折パターンは、酸化マグネシウムに帰属するピークがメインで、２θ＝ ４２．８８６℃のピーク強度が３５００４ｃｐｓであり、ＢＥＴ比表面積が１５．２ｍ２／ｇで、α線量が０．００１±０．００１ｃ／ｃｍ２／ｈであった。【００９３】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ（エチレン―エチルアクリレートコポリマー）樹脂(Ａ−１１５０ 日本ポリエチレン社製)１０．０ｇとを投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度、蒸気プレス機を用いて１５０℃で２５ＭＰａの圧力を加えＥＥＡ樹脂成型体を作製した。作製したＥＥＡ樹脂成型体の熱伝導率を英弘精機社製の熱伝導率測定装置ＨＣ−１１０で測定したところ２．４１Ｗ／ｍＫであった。【００９４】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン（登録商標）棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ２．２Ｗ／ｍＫであった。【００９５】
なお、ＢＥＴ比表面積、Ｘ線回折の測定、及び、α線量の測定は、下記の方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【００９６】
各種物性の測定方法
［ＢＥＴ比表面積の測定］
ＢＥＴ比表面積は、試料を窒素雰囲気中、２００℃で４０分間熱処理し、マイクロメリティクス社製ＧＥＭＩＮＩ ＶII２３９０を用いて測定した。【００９７】
［Ｘ線回折の測定］
（株）リガク社製粉末Ｘ線回折装置ＲＩＮＴ−ＴＴＲＩＩＩを用い、Ｘ線源はＣｕＫα線、電圧５０ｋＶ、電流３００ｍＡに設定し、試料回転速度９０．０００ｒｐｍ、発散スリット１．００ｍｍ、発散縦制限スリット１０ｍｍ、散乱スリット開放、受光スリット開放、走査モードＦＴ、計数時間０．５秒、ステップ幅０．０４００°、走査軸２θ／θ、走査範囲１０．００００〜７０．００００°、θオフセット０．００００°、積算回数１の条件でＸ線回折の測定を行った。【００９８】
［α線量の測定］
住化分析センター社製低レベルα線測定装置ＬＡＣＳ−４０００Ｍを用い、印加電圧１．９０ｋＶ、計数ガスＰＲ−１０ガス(Ａｒ：９０％、ＣＨ４：１０％)１００ｍｌ／ｍｉｎ、試料面積１０００ｃｍ２、全計数時間９９時間、計数効率８０％の条件で測定した。【００９９】
（実施例２）
［塩基性炭酸マグネシウムを焼成し酸化マグネシウムを作製する工程］
実施例１の方法と同様の方法により、塩基性炭酸マグネシウムを製造し、得られた塩基性炭酸マグネシウムを主成分とする白色粉末を１１００℃で焼成することにより白色の粉末が得られた。この白色粉末をＩＣＰ発光分析装置で分析したＭｇＯ純度は９９．６ｗｔ％で、Ｘ線回折パターンは、酸化マグネシウムに帰属するピークがメインで、２θ＝ ４２．８８８°のピーク強度が５５６９６ｃｐｓで、ＢＥＴ比表面積が３．６１ｍ２／ｇで、α線量が０．００１±０．００１ｃ／ｃｍ２／ｈであった。【０１００】
［ＥＥＡ樹脂成型体の熱伝導率の測定］
ＬＡＢＯ ＰＬＡＳＴＯＭＩＬＬ（東洋精機製作所社製：１０Ｃ １００）に、上記方法により得られた酸化マグネシウム ５９．５ｇとＥＥＡ樹脂(Ａ−１１５０ 日本ポリエチレン社製)１０．０ｇとを投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度蒸気プレス機を用いて１５０℃で２５ＭＰａの圧力を加えＥＥＡ樹脂成型体を作製した。作製したＥＥＡ樹脂成型体の熱伝導率を英弘精機製ＨＣ−１１０で測定したところ２．６８Ｗ／ｍＫであった。【０１０１】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ２．３３Ｗ／ｍＫであった。【０１０２】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１０３】
（実施例３）
［塩基性炭酸マグネシウムを焼成し酸化マグネシウムを作製する工程］
実施例１の方法と同様の方法により、塩基性炭酸マグネシウムを製造し、得られた塩基性炭酸マグネシウムを主成分とする白色粉末を１２５０℃で焼成することにより白色の粉末が得られた。この白色粉末をＩＣＰ発光分析装置で分析したＭｇＯ純度は９９．７ｗｔ％で、Ｘ線回折パターンは、酸化マグネシウムに帰属するピークがメインで、２θ＝ ４２．８９０°のピーク強度が５８２９４ｃｐｓで、ＢＥＴ比表面積が１．６９ｍ２／ｇで、α線量が０．００１±０．００１ｃ／ｃｍ２／ｈであった。【０１０４】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ樹脂(Ａ−１１５０ 日本ポリエチレン社製)１０．０ｇとを投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度蒸気プレス機を用いて１５０℃で２５ＭＰａの圧力を加えＥＥＡ樹脂成型体を作製した。作製したＥＥＡ樹脂成型体の熱伝導率を英弘精機社製ＨＣ−１１０で測定したところ２．９７Ｗ／ｍＫであった。【０１０５】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ２．６４Ｗ／ｍＫであった。【０１０６】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１０７】
（実施例４）
［塩基性炭酸マグネシウムを焼成し酸化マグネシウムを作製する工程］
実施例１の方法と同様の方法により、塩基性炭酸マグネシウムを製造し、得られた塩基性炭酸マグネシウムを主成分とする白色粉末を１４００℃で焼成することにより白色の粉末が得られた。この白色粉末をＩＣＰ発光分析装置で分析したＭｇＯ純度は９９．７ｗｔ％で、Ｘ線回折パターンは、酸化マグネシウムに帰属するピークがメインで、２θ＝ ４２．８８９°のピーク強度が６０５９３ｃｐｓで、ＢＥＴ比表面積が０．９２ｍ２／ｇで、α線量が０．００１±０．００１ｃ／ｃｍ２／ｈであった。【０１０８】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ樹脂(Ａ−１１５０ 日本ポリエチレン社製)１０．０ｇとを投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度蒸気プレス機を用いて１５０℃で２５ＭＰａの圧力を加えＥＥＡ樹脂成型体を作製した。作製したＥＥＡ樹脂成型体の熱伝導率を英弘精機社製ＨＣ−１１０で測定したところ３．０５Ｗ／ｍＫであった。【０１０９】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ２．８Ｗ／ｍＫであった。【０１１０】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１１１】
（実施例５）
実施例１で得られた濾液(α線発生物質を除去した塩化マグネシウム水溶液)を撹拌させながら、１３５ｇ／Ｌに調製した炭酸ナトリウム（和光純薬製試薬一級）水溶液１０００ｍｌを１６．６７ｍｌ／分の速度で１時間投入し、塩基性炭酸マグネシウムの沈殿を作製した。これを濾過し、濾液の電気伝導度が１００μｓ／ｃｍ以下になるまで水洗した後、濾過した沈殿物を再度スラリー化させた。そのスラリーに実施例１で得られた濾液(α線発生物質を除去した塩化マグネシウム水溶液)を１０ｍｌ添加し、１５分間撹拌させた後、１３０℃で２時間乾燥することにより白色粉末が得られた。この白色粉末をＩＣＰ発光分析装置で分析したＭｇ含有率は２０．１ｗｔ％で、Ｘ線回折パターンは、塩基性炭酸マグネシウム(Ｍｇ５（ＣＯ３）４（ＯＨ）２（Ｈ２Ｏ）４)に帰属するピークがメインであった。【０１１２】
［塩基性炭酸マグネシウムを焼成し酸化マグネシウムを作製する工程］
塩基性炭酸マグネシウムを主成分とする白色粉末を１４００℃で焼成することにより白色の粉末が得られた。この白色粉末をＩＣＰ発光分析装置で分析したＭｇＯ純度は９９．６ｗｔ％で、Ｘ線回折パターンは、酸化マグネシウムに帰属するピークがメインで、２θ＝ ４２．８９２°のピーク強度が６２７９１ｃｐｓで、ＢＥＴ比表面積が０．１８ｍ２／ｇで、α線量が０．００１±０．００１ｃ／ｃｍ２／ｈであった。【０１１３】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ樹脂(Ａ−１１５０ 日本ポリエチレン社製)を１０．０ｇ投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度蒸気プレス機を用いて１５０℃で２５ＭＰａの圧力を加えＥＥＡ樹脂成型体を作製した。作製したＥＥＡ樹脂成型体の熱伝導率を英弘精機社製ＨＣ−１１０で測定したところ、３．３２Ｗ／ｍＫであった。【０１１４】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ３．０２Ｗ／ｍＫであった。【０１１５】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１１６】
（比較例１）
［塩化マグネシウム水溶液を中和し炭酸マグネシウムを作製する工程］
２００ｇ／Ｌに調製した塩化マグネシウム（和光純薬製試薬一級）水溶液１９８０ｍｌを撹拌させながら、１３５ｇ／Ｌに調製した炭酸ナトリウム（和光純薬製試薬一級）水溶液１０００ｍｌを１６．６７ｍｌ／分の速度で１時間投入し、塩基性炭酸マグネシウムの沈殿を作製した。これを濾過し、濾液の電気伝導度が１００μｓ／ｃｍ以下になるまで水洗し、１３０℃で２時間乾燥することにより白色粉末が得られた。この白色粉末をＩＣＰ発光分析装置で分析したＭｇ含有率は２０．２ｗｔ％で、Ｘ線回折パターンは、塩基性炭酸マグネシウム(Ｍｇ５（ＣＯ３）４（ＯＨ）２（Ｈ２Ｏ）４)に帰属するピークがメインであった。【０１１７】
［塩基性炭酸マグネシウムを焼成し酸化マグネシウムを作製する工程］
塩基性炭酸マグネシウムを主成分とする白色粉末を１０００℃で焼成することにより白色の粉末が得られた。この白色粉末をＩＣＰ発光分析装置で分析したＭｇＯ純度は９９．９ｗｔ％で、Ｘ線回折パターンは、酸化マグネシウムに帰属するピークがメインで、２θ＝ ４２．８８７°のピーク強度が３０４９１ｃｐｓで、ＢＥＴ比表面積が１４．５ｍ２／ｇで、α線量が０．０１２±０．００１ｃ／ｃｍ２／ｈであった。【０１１８】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ樹脂(Ａ−１１５０ 日本ポリエチレン社製)１０．０ｇとを投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度蒸気プレス機を用いて１５０℃で２５ＭＰａの圧力を加えＥＥＡ樹脂成型体を作製した。作製したＥＥＡ樹脂成型体の熱伝導率を英弘精機社製ＨＣ−１１０で測定したところ、１．７４Ｗ／ｍＫであった。【０１１９】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ１．６５Ｗ／ｍＫであった。【０１２０】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１２１】
（比較例２）
［塩基性炭酸マグネシウムを焼成し酸化マグネシウムを作製する工程］
比較例１の方法と同様の方法により、塩基性炭酸マグネシウムを製造し、得られた塩基性炭酸マグネシウムを主成分とする白色粉末を１１００℃で焼成することにより白色の粉末が得られた。この白色粉末をＩＣＰ発光分析装置で分析したＭｇＯ純度は９９．８ｗｔ％で、Ｘ線回折パターンは、酸化マグネシウムに帰属するピークがメインで、２θ= ４２．８８９°のピーク強度が３９６２９ｃｐｓで、ＢＥＴ比表面積が３．７１ｍ２／ｇで、α線量が０．０１１±０．００１ｃ／ｃｍ２／ｈであった。【０１２２】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ樹脂(Ａ−１１５０ 日本ポリエチレン社製)を１０．０ｇ投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度蒸気プレス機を用いて１５０℃で２５ＭＰａの圧力を加えＥＥＡ樹脂成型体を作製した。作製したＥＥＡ樹脂成型体の熱伝導率を英弘精機社製ＨＣ−１１０で測定したところ、１．７８Ｗ／ｍＫであった。【０１２３】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ１．６８Ｗ／ｍＫであった。【０１２４】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１２５】
（比較例３）
［塩基性炭酸マグネシウムを焼成し酸化マグネシウムを作製する工程］
比較例１の方法と同様の方法により、塩基性炭酸マグネシウムを製造し、得られた塩基性炭酸マグネシウムを主成分とする白色粉末を１２５０℃で焼成することにより白色の粉末が得られた。この白色粉末をＩＣＰ発光分析装置で分析したＭｇＯ純度は９９．７ｗｔ％で、Ｘ線回折パターンは、酸化マグネシウムに帰属するピークがメインで、２θ＝ ４２．８８８°のピーク強度が４４３９４ｃｐｓで、ＢＥＴ比表面積が１．７５ｍ２／ｇで、α線量が０．０１２±０．００１ｃ／ｃｍ２／ｈであった。【０１２６】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ樹脂(Ａ−１１５０ 日本ポリエチレン社製)を１０．０ｇ投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度蒸気プレス機を用いて１５０℃で２５ＭＰａの圧力を加えＥＥＡ樹脂成型体を作製した。作製したＥＥＡ樹脂成型体の熱伝導率を英弘精機社製ＨＣ−１１０で測定したところ、１．９０Ｗ／ｍＫであった。【０１２７】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ１．８４Ｗ／ｍＫであった。【０１２８】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１２９】
（比較例４）
［塩基性炭酸マグネシウムを焼成し酸化マグネシウムを作製する工程］
比較例１の方法と同様の方法により、塩基性炭酸マグネシウムを製造し、得られた塩基性炭酸マグネシウムを主成分とする白色粉末を１４００℃で焼成することにより白色の粉末が得られた。この白色粉末をＩＣＰ発光分析装置で分析したＭｇＯ純度は９９．８ｗｔ％で、Ｘ線回折パターンは、酸化マグネシウムに帰属するピークがメインで、２θ＝ ４２．８９１°のピーク強度が４８６９３ｃｐｓで、ＢＥＴ比表面積が０．９５ｍ２／ｇで、α線量が０．０１２±０．００１ｃ／ｃｍ２／ｈであった。【０１３０】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ樹脂(Ａ−１１５０ 日本ポリエチレン社製)を１０．０ｇ投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度蒸気プレス機を用いて１５０℃で２５ＭＰａの圧力を加えＥＥＡ樹脂成型体を作製した。作製したＥＥＡ樹脂成型体の熱伝導率を英弘精機社製ＨＣ−１１０で測定したところ、１．９３Ｗ／ｍＫであった。【０１３１】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ１．８５Ｗ／ｍＫであった。【０１３２】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１３３】
（比較例５）
２００ｇ／Ｌに調製した塩化マグネシウム（和光純薬製試薬一級）水溶液１９８０ｍｌを撹拌させながら、１３５ｇ／Ｌに調製した炭酸ナトリウム（和光純薬製試薬一級）水溶液１０００ｍｌを１６．６７ｍｌ／分の速度で１時間投入し、塩基性炭酸マグネシウムの沈殿を作製した。これを濾過し、濾液の電気伝導度が１００μｓ／ｃｍ以下になるまで水洗した後、再度スラリー化させる。そのスラリーに実施例１で得られた濾液(α線発生物質を除去した塩化マグネシウム水溶液)を１０ｍｌ添加、１５分間撹拌させた後、１３０℃で２時間乾燥することにより白色粉末が得られた。この白色粉末をＩＣＰ発光分析装置で分析したＭｇ含有率は２０．３ｗｔ％で、Ｘ線回折パターンは、塩基性炭酸マグネシウム(Ｍｇ５（ＣＯ３）４（ＯＨ）２（Ｈ２Ｏ）４)に帰属するピークがメインであった。【０１３４】
［塩基性炭酸マグネシウムを焼成し酸化マグネシウムを作製する工程］
塩基性炭酸マグネシウムを主成分とする白色粉末を１４００℃で焼成することにより白色の粉末が得られた。この白色粉末をＩＣＰ発光分析装置で分析したＭｇＯ純度は９９．８ｗｔ％で、Ｘ線回折パターンは、酸化マグネシウムに帰属するピークがメインで、２θ＝ ４２．８８９°のピーク強度が５０９９８ｃｐｓで、ＢＥＴ比表面積が０．２０ｍ２／ｇで、α線量が０．０１１±０．００１ｃ／ｃｍ２／ｈであった。【０１３５】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ樹脂(Ａ−１１５０ 日本ポリエチレン社製)を１０．０ｇ投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度蒸気プレス機を用いて１５０℃で２５ＭＰａの圧力を加えＥＥＡ樹脂成型体を作製した。作製したＥＥＡ樹脂成型体の熱伝導率を英弘精機社製ＨＣ−１１０で測定したところ、２．３１Ｗ／ｍＫであった。【０１３６】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ２．２１Ｗ／ｍＫであった。【０１３７】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１３８】
（実施例６）
［α線発生物質を取り除いた塩化マグネシウム水溶液を中和し、水酸化マグネシウムを製造する工程］
実施例１と同様の方法により、塩化マグネシウム水溶液からα線発生物質を取り除く工程を行い、得られた濾液(α線発生物質を取り除いた塩化マグネシウム水溶液)を撹拌させながら、７２５ｇ／Ｌに調製した水酸化ナトリウム水溶液 ４８５ｍｌを８．０８ｍｌ／分の速度で１時間投入し、水酸化マグネシウムの沈殿を作製した。これを濾過し、濾液の電気伝導度が１００μｓ／ｃｍ以下になるまで水洗し、１３０℃で２時間乾燥することにより白色粉末が得られた。この白色粉末をＩＣＰ発光分析装置で分析したＭｇ含有率は４１．７ｗｔ％で、Ｘ線回折パターンは、水酸化マグネシウムに帰属するピークがメインであった。【０１３９】
［水酸化マグネシウムを焼成し酸化マグネシウムを作製する工程］
水酸化マグネシウムを主成分とする白色粉末を１０００℃で焼成することにより白色の粉末が得られる。この白色粉末をＩＣＰ発光分析装置で分析したＭｇＯ純度は９９．８ｗｔ％で、Ｘ線回折パターンは、酸化マグネシウムに帰属するピークがメインで、２θ＝ ４２．８８５°のピーク強度が２２０９５ｃｐｓで、ＢＥＴ比表面積が１３．２ｍ２／ｇで、α線量が０．００１±０．００１ｃ／ｃｍ２／ｈであった。【０１４０】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ樹脂(Ａ−１１５０ 日本ポリエチレン社製)を１０．０ｇ投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度蒸気プレス機を用いて１５０℃で２５ＭＰａの圧力を加えＥＥＡ樹脂成型体を作製した。作製したＥＥＡ樹脂成型体の熱伝導率を英弘精機社製ＨＣ−１１０で測定したところ、１．３６Ｗ／ｍＫであった。【０１４１】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ１．２９Ｗ／ｍＫであった。【０１４２】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１４３】
（実施例７）
［水酸化マグネシウムを焼成し酸化マグネシウムを作製する工程］
実施例６の方法と同様の方法により、水酸化マグネシウムを製造し、得られた水酸化マグネシウムを主成分とする白色粉末を１１００℃で焼成することにより白色の粉末が得られた。この白色粉末をＩＣＰ発光分析装置で分析したＭｇＯ純度は９９．６ｗｔ％で、Ｘ線回折パターンは、酸化マグネシウムに帰属するピークがメインで、２θ＝ ４２．８８７°のピーク強度が２９９７６ｃｐｓで、ＢＥＴ比表面積が３．５９ｍ２／ｇで、α線量が０．００１±０．００１ｃ／ｃｍ２／ｈであった【０１４４】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ樹脂(Ａ−１１５０ 日本ポリエチレン社製)を１０．０ｇ投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度蒸気プレス機を用いて１５０℃で２５ＭＰａの圧力を加えＥＥＡ樹脂成型体を作製した。作製したＥＥＡ樹脂成型体の熱伝導率を英弘精機社製ＨＣ−１１０で測定したところ、１．３９Ｗ／ｍＫであった。【０１４５】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ１．３３Ｗ／ｍＫであった。【０１４６】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１４７】
（実施例８）
［水酸化マグネシウムを焼成し酸化マグネシウムを作製する工程］
実施例６の方法と同様の方法により、水酸化マグネシウムを製造し、得られた水酸化マグネシウムを主成分とする白色粉末を１２５０℃で焼成することにより白色の粉末が得られた。この白色粉末をＩＣＰ発光分析装置で分析したＭｇＯ純度は９９．７ｗｔ％で、Ｘ線回折パターンは、酸化マグネシウムに帰属するピークがメインで、２θ＝ ４２．８８６°のピーク強度が３４７８１ｃｐｓで、ＢＥＴ比表面積が１．７３ｍ２／ｇで、α線量が０．００１±０．００１ｃ／ｃｍ２／ｈであった。【０１４８】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ樹脂(Ａ−１１５０ 日本ポリエチレン社製)を１０．０ｇ投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度蒸気プレス機を用いて１５０℃で２５ＭＰａの圧力を加えＥＥＡ樹脂成型体を作製した。作製したＥＥＡ樹脂成型体の熱伝導率を英弘精機社製ＨＣ−１１０で測定したところ、１．５９Ｗ／ｍＫであった。【０１４９】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ１．５７Ｗ／ｍＫであった。【０１５０】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１５１】
（実施例９）
［水酸化マグネシウムを焼成し酸化マグネシウムを作製する工程］
実施例６の方法と同様の方法により、水酸化マグネシウムを製造し、得られた水酸化マグネシウムを主成分とする白色粉末を１４００℃で焼成することにより白色の粉末が得られた。この白色粉末をＩＣＰ発光分析装置で分析したＭｇＯ純度は９９．６ｗｔ％で、Ｘ線回折パターンは、酸化マグネシウムに帰属するピークがメインで、２θ＝ ４２．８８９°のピーク強度が３６２９３ｃｐｓで、ＢＥＴ比表面積が０．８１ｍ２／ｇで、α線量が０．００１±０．００１ｃ／ｃｍ２／ｈであった。【０１５２】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ樹脂(Ａ−１１５０ 日本ポリエチレン社製)を１０．０ｇ投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度蒸気プレス機を用いて１５０℃で２５ＭＰａの圧力を加えＥＥＡ樹脂成型体を作製した。作製したＥＥＡ樹脂成型体の熱伝導率を英弘精機社製ＨＣ−１１０で測定したところ、１．６１Ｗ／ｍＫであった。【０１５３】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ１．５８Ｗ／ｍＫであった。【０１５４】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１５５】
（実施例１０）
実施例１で得られた濾液(α線発生物質を除去した塩化マグネシウム水溶液)を撹拌させながら、７２５ｇ／Ｌに調製した水酸化ナトリウム（和光純薬製試薬一級）水溶液 ４８５ｍｌを８．０８ｍｌ／分の速度で１時間で投入し、水酸化マグネシウムの沈殿を作製した。これを濾過し、濾液の電気伝導度が１００μｓ／ｃｍ以下になるまで水洗した後、再度スラリー化させた。そのスラリーに実施例１で得られた濾液(α線発生物質を除去した塩化マグネシウム水溶液)を１０ｍｌ添加、１５分間撹拌させた後、１３０℃で２時間乾燥することにより白色粉末が得られた。この白色粉末をＩＣＰ発光分析装置で分析したＭｇ含有率は４１．６ｗｔ％で、Ｘ線回折パターンは、水酸化マグネシウムに帰属するピークがメインであった。【０１５６】
［水酸化マグネシウムを焼成し酸化マグネシウムを作製する工程］
水酸化マグネシウムを主成分とする白色粉末を１４００℃で焼成することにより白色の粉末が得られた。この白色粉末をＩＣＰ発光分析装置で分析したＭｇＯ純度は９９．６ｗｔ％で、Ｘ線回折パターンは、酸化マグネシウムに帰属するピークがメインで、２θ＝ ４２．８８９°のピーク強度が３７５９５ｃｐｓで、ＢＥＴ比表面積が０．１７ｍ２／ｇで、α線量が０．００１±０．００１ｃ／ｃｍ２／ｈであった。【０１５７】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ樹脂(Ａ−１１５０ 日本ポリエチレン社製)を１０．０ｇ投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度蒸気プレス機を用いて１５０℃で２５ＭＰａの圧力を加えＥＥＡ樹脂成型体を作製した。作製したＥＥＡ樹脂成型体の熱伝導率を英弘精機社製ＨＣ−１１０で測定したところ、１．９５Ｗ／ｍＫであった。【０１５８】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ１．９Ｗ／ｍＫであった。【０１５９】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１６０】
（比較例６）
［塩化マグネシウム水溶液を中和し水酸化マグネシウムを作製する工程］
２００ｇ／Ｌに調製した塩化マグネシウム（和光純薬製試薬一級）水溶液１９８０ｍｌを撹拌させながら、７２５ｇ／Ｌに調製した水酸化ナトリウム（和光純薬製試薬一級）水溶液 ４８５ｍｌを８．０８ｍｌ／分の速度で１時間で投入し、水酸化マグネシウムの沈殿を作製した。これを濾過し、濾液の電気伝導度が１００μｓ／ｃｍ以下になるまで水洗し、１３０℃で２時間乾燥することにより白色粉末が得られた。この白色粉末をＩＣＰ発光分析装置で分析したＭｇ含有率は４１．７ｗｔ％で、Ｘ線回折パターンは、水酸化マグネシウムに帰属するピークがメインであった。【０１６１】
［水酸化マグネシウムを焼成し酸化マグネシウムを作製する工程］
水酸化マグネシウムを主成分とする白色粉末を１０００℃で焼成することにより白色の粉末が得られた。この白色粉末をＩＣＰ発光分析装置で分析したＭｇＯ純度は９９．８ｗｔ％で、Ｘ線回折パターンは、酸化マグネシウムに帰属するピークがメインで、２θ＝ ４２．８７９°のピーク強度が１７２９１ｃｐｓで、ＢＥＴ比表面積が１４．７ｍ２／ｇで、α線量が０．０１１±０．００１ｃ／ｃｍ２／ｈであった。【０１６２】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ樹脂(Ａ−１１５０ 日本ポリエチレン社製)を１０．０ｇ投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度蒸気プレス機を用いて１５０℃で２５ＭＰａの圧力を加えＥＥＡ樹脂成型体を作製した。作製したＥＥＡ樹脂成型体の熱伝導率を英弘精機社製ＨＣ−１１０で測定したところ、０．８９Ｗ／ｍＫであった。【０１６３】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ０．８８Ｗ／ｍＫであった。【０１６４】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１６５】
（比較例７）
［水酸化マグネシウムを焼成し酸化マグネシウムを作製する工程］
比較例６と同様の方法により、塩化マグネシウム水溶液を中和し水酸化マグネシウムを作製する工程を行い、得られた水酸化マグネシウムを主成分とする白色粉末を１１００℃で焼成することにより白色の粉末が得られた。この白色粉末をＩＣＰ発光分析装置で分析したＭｇＯ純度は９９．７ｗｔ％で、Ｘ線回折パターンは、酸化マグネシウムに帰属するピークがメインで、２θ＝ ４２．８８９°のピーク強度が２００３４ｃｐｓで、ＢＥＴ比表面積が３．６５ｍ２／ｇで、α線量が０．０１１±０．００１ｃ／ｃｍ２／ｈであった。【０１６６】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ樹脂(Ａ−１１５０ 日本ポリエチレン社製)を１０．０ｇ投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度蒸気プレス機を用いて１５０℃で２５ＭＰａの圧力を加えＥＥＡ樹脂成型体を作製した。作製したＥＥＡ樹脂成型体の熱伝導率を英弘精機社製ＨＣ−１１０で測定したところ、０．９２Ｗ／ｍＫであった。【０１６７】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ０．９Ｗ／ｍＫであった。【０１６８】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１６９】
（比較例８）
［水酸化マグネシウムを焼成し酸化マグネシウムを作製する工程］
比較例６と同様の方法により、塩化マグネシウム水溶液を中和し水酸化マグネシウムを作製する工程を行い、得られた水酸化マグネシウムを主成分とする白色粉末を１２５０℃で焼成することにより白色の粉末が得られた。この白色粉末をＩＣＰ発光分析装置で分析したＭｇＯ純度は９９．６ｗｔ％で、Ｘ線回折パターンは、酸化マグネシウムに帰属するピークがメインで、２θ＝ ４２．８８５°のピーク強度が２５８５５ｃｐｓで、ＢＥＴ比表面積が１．７６ｍ２／ｇで、α線量が０．０１１±０．００１ｃ／ｃｍ２／ｈであった。【０１７０】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ樹脂(Ａ−１１５０ 日本ポリエチレン社製)を１０．０ｇ投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度蒸気プレス機を用いて１５０℃で２５ＭＰａの圧力を加えＥＥＡ樹脂成型体を作製した。作製したＥＥＡ樹脂成型体の熱伝導率を英弘精機社製ＨＣ−１１０で測定したところ、０．９９Ｗ／ｍＫであった。【０１７１】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ０．９５Ｗ／ｍＫであった。【０１７２】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１７３】
（比較例９）
［水酸化マグネシウムを焼成し酸化マグネシウムを作製する工程］
比較例６と同様の方法により、塩化マグネシウム水溶液を中和し水酸化マグネシウムを作製する工程を行い、得られた水酸化マグネシウムを主成分とする白色粉末を１４００℃で焼成することにより白色の粉末が得られた。この白色粉末をＩＣＰ発光分析装置で分析したＭｇＯ純度は９９．７ｗｔ％で、Ｘ線回折パターンは、酸化マグネシウムに帰属するピークがメインで、２θ＝ ４２．８８６°のピーク強度が２７１９２ｃｐｓで、ＢＥＴ比表面積が０．８９ｍ２／ｇで、α線量が０．０１１±０．００１ｃ／ｃｍ２／ｈであった。【０１７４】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ樹脂(Ａ−１１５０ 日本ポリエチレン社製)を１０．０ｇ投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度蒸気プレス機を用いて１５０℃で２５ＭＰａの圧力を加えＥＥＡ樹脂成型体を作製した。作製したＥＥＡ樹脂成型体の熱伝導率を英弘精機社製ＨＣ−１１０で測定したところ、１．０３Ｗ／ｍＫであった。【０１７５】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ１．０３Ｗ／ｍＫであった。【０１７６】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１７７】
（比較例１０）
２００ｇ／Ｌに調製した塩化マグネシウム（和光純薬製試薬一級）水溶液１９８０ｍｌを撹拌させながら、７２５ｇ／Ｌに調製した水酸化ナトリウム（和光純薬製試薬一級）水溶液 ４８５ｍｌを８．０８ｍｌ／分の速度で１時間投入し、水酸化マグネシウムの沈殿を作製した。これを濾過し、濾液の電気伝導度が１００μｓ／ｃｍ以下になるまで水洗した後、再度スラリー化させた。そのスラリーに実施例１で得られた濾液(α線発生物質を取り除いた塩化マグネシウム水溶液)を１０ｍｌ添加、１５分間撹拌させた後、１３０℃で２時間乾燥することにより白色粉末が得られた。この白色粉末をＩＣＰ発光分析装置で分析したＭｇ含有率は４１．８ｗｔ％で、Ｘ線回折パターンは、水酸化マグネシウムに帰属するピークがメインであった。【０１７８】
［水酸化マグネシウムを焼成し酸化マグネシウムを作製する工程］
水酸化マグネシウムを主成分とする白色粉末を１４００℃で焼成することにより白色の粉末が得られた。この白色粉末をＩＣＰ発光分析装置で分析したＭｇＯ純度は９９．６ｗｔ％で、Ｘ線回折パターンは、酸化マグネシウムに帰属するピークがメインで、２θ＝ ４２．８８７°のピーク強度が２８３９６ｃｐｓで、ＢＥＴ比表面積が０．１９ｍ２／ｇで、α線量が０．０１２±０．００１ｃ／ｃｍ２／ｈであった。【０１７９】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ樹脂(Ａ−１１５０ 日本ポリエチレン社製)を１０．０ｇ投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度蒸気プレス機を用いて１５０℃で２５ＭＰａの圧力を加えＥＥＡ樹脂成型体を作製した。作製したＥＥＡ樹脂成型体の熱伝導率を英弘精機社製ＨＣ−１１０で測定したところ、１．５１Ｗ／ｍＫであった。【０１８０】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ１．５Ｗ／ｍＫであった。【０１８１】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１８２】
（参考例１）
［塩化マグネシウム水溶液からα線発生物質を取り除く工程］
３リットルビーカーに、３９６ｇ／Ｌに調製した塩化マグネシウム（和光純薬製試薬一級）水溶液１０００ｍｌと、２００ｇ／Ｌに調製した含水酸化チタン（堺化学工業社製）を主成分とするチタン化合物のスラリー ５７０ｍｌと純水 ５００ｍｌとを混合・撹拌し、ｐＨ５になるように水酸化ナトリウム（和光純薬製試薬一級）水溶液を添加、その後２５℃で２４時間撹拌した後、濾過により含水酸化チタンを主成分とするチタン化合物とα線発生物質を取り除いた塩化マグネシウム水溶液(濾液)を濾別した。
なお含水酸化チタンを主成分とするチタン化合物を４００℃で加熱した際の減量は１４．０質量％であり、ＢＥＴ比表面積が２２４ｍ２／ｇであり、Ｘ線回折スペクトルにおいて、バックグランドの最低強度（ｃｐｓ）に対するブラッグ角（２θ）２５．２０〜２５．６０°におけるピーク強度（ｃｐｓ）の比が１９．３であった。【０１８３】
［α線発生物質を取り除いた塩化マグネシウム水溶液を中和し炭酸マグネシウムを製造する工程］
濾液(α線発生物質を除去した塩化マグネシウム水溶液)を撹拌させながら、１３５ｇ／Ｌに調製した炭酸ナトリウム（和光純薬製試薬一級）水溶液 １０００ｍｌを１６．６７ｍｌ／分の速度で１時間投入し、塩基性炭酸マグネシウムの沈殿を形成した。この塩基性炭酸マグネシウムの沈殿を濾過し、濾液の電気伝導度が１００μｓ／ｃｍ以下になるまで水洗し、１３０℃で２時間乾燥することにより白色粉末が得られた。
この白色粉末をＩＣＰ発光分析装置（エスアイアイ・ナノテクノロジー株式会社製：ＳＰＳ ３１００−２４ＨＶ）で分析した結果、Ｍｇ含有率は２０．０ｗｔ％で、Ｘ線回折パターンは、塩基性炭酸マグネシウム(Ｍｇ５（ＣＯ３）４（ＯＨ）２（Ｈ２Ｏ）４)に帰属するピークがメインであった。【０１８４】
［塩基性炭酸マグネシウムを焼成し酸化マグネシウムを作製する工程］
上記方法により得られた塩基性炭酸マグネシウムを主成分とする白色粉末を１０００℃で焼成することにより白色の粉末が得られた。この白色粉末をＩＣＰ発光分析装置で分析したＭｇＯ純度は９９．７ｗｔ％で、Ｘ線回折パターンは、酸化マグネシウムに帰属するピークがメインで、２θ＝ ４２．８８８°のピーク強度が３０５２２ｃｐｓであり、ＢＥＴ比表面積が１４．８ｍ２／ｇで、α線量が０．０１０±０．００１ｃ／ｃｍ２／ｈであった。【０１８５】
［ＥＥＡ樹脂成型体の熱伝導率の測定］
ＬＡＢＯ ＰＬＡＳＴＯＭＩＬＬ（東洋精機製作所社製：１０Ｃ １００）に上記方法により得られた酸化マグネシウム ５９．５ｇとＥＥＡ（エチレン―エチルアクリレートコポリマー）樹脂(Ａ−１１５０ 日本ポリエチレン社製)１０．０ｇとを投入後、装置内温度１５０℃、ローター回転数４０ｒｐｍで１０分間混練し、ＥＥＡ樹脂組成物を作製した。作製したＥＥＡ樹脂組成物を厚み２ｍｍ型枠の中央に流し込み、フェロ板で挟み、蒸気プレス機(ゴンノ油圧機製作所社製)を用いて１５０℃で２５ＭＰａの圧力を加え、直径５０ｍｍの円形にくり貫いた後、直径５０ｍｍ×厚み２ｍｍの型枠にはめこみ、フェロ板で挟み込み、再度、蒸気プレス機を用いて１５０℃で２５ＭＰａの圧力を加えＥＥＡ樹脂成型体を作製した。作製したＥＥＡ樹脂成型体の熱伝導率を英弘精機社製の熱伝導率測定装置ＨＣ−１１０で測定したところ１．８１Ｗ／ｍＫであった。【０１８６】
[エポキシ樹脂成型体の熱伝導率の測定]
エポキシ樹脂(エピコート８２８ 三菱化学製) ６．５２ｇと硬化剤(リカシッド ＭＨ−７００ 新日本理化製) ５．２２ｇと硬化促進剤（N,N-Dimethylbenzylamine 試薬） ０．５０ｇとを軟膏壺に入れ、テフロン棒でよく混ぜた後、上記方法により得られた酸化マグネシウム５９．５ｇを入れ、自転・公転方式スーパーミキサー  あわとり練太郎(ＡＲＥ−２５０ シンキー社製)にセットし、２０００ｒｐｍで５分間混練した後、２１００ｒｐｍで２分間脱泡した。取り出したサンプルを三本ロール(ＥＸＡＫＴ ８０Ｓ ＥＸＡＫＴ社製)を用いてロール間幅 １０μｍ、回転数２００ｒｐｍで１０パスし、エポキシ樹脂組成物を作製した。作製したエポキシ樹脂組成物を直径５０ｍｍ×厚み２ｍｍの型枠に流し込み、フェロ板で挟み、プレス機（ゴンノ油圧機製作所社製）を用いて常温で２５ＭＰａの圧力を１０分間加えた後、１２０℃に設定した乾燥機で１２時間保持、硬化させ、エポキシ樹脂成型体を作製した。作製したエポキシ樹脂成型体の熱伝導率を英弘精機製ＨＣ−１１０で測定したところ１．７９Ｗ／ｍＫであった。【０１８７】
なお、ＢＥＴ比表面積、Ｘ線回折の測定、及び、α線量の測定は、実施例１で記載した方法により行った。下記の表１には、上記実施例における焼成温度、Ｘ線回折パターンに関し、２θの値とメインピークのピーク強度、ＢＥＴ比表面積、並びに、ＥＥＡ樹脂成型体及びエポキシ樹脂成型体の熱伝導率を示している。【０１８８】
【表１】
0005773110.tif 000002
【０１８９】
図２は、実施例及び比較例の結果を示すグラフであり、縦にＸ線回折スペクトルのピーク強度ｙ（ｃｐｓ）を、横にＢＥＴ比表面積ｘ（ｍ２／ｇ）をとっている。
上記実施例の結果から明らかなように、実施例１〜１０で得られた酸化マグネシウムは、比較例１〜１０で得られた酸化マグネシウムと比較して、α線量が大きく低減している。【０１９０】
また、表１及び図２に記載されているように、実施例１〜１０で得られた酸化マグネシウムは、比較例１〜１０で得られた酸化マグネシウムと比べて、同じ焼成温度でもピーク強度が高く、ＥＥＡ樹脂組成物及びエポキシ樹脂組成物の熱伝導率が高くなっている。
【図１】
0005773110.tif 000003
【図２】
0005773110.tif 000004